(57)【特許請求の範囲】
【請求項１】
穿孔法による残留応力測定のために止まり穴が開けられた鋼部材を備える構造物の疲労寿命を改善する方法であって、
当該改善方法は、前記残留応力測定を行った後に、ピンで打撃するピーニング処理を前記止まり穴の底面に施すステップを含み、
前記ピーニング処理を前記止まり穴の底面に施すステップでは、前記止まり穴の底面に位置する部位を深さ方向とともに前記止まり穴の中心側から外側に押し込むことによって、前記底面の形状を平面状から凹状の曲面に変形させるとともに、前記止まり穴の側面と前記底面との境界の角を丸くする、疲労寿命の改善方法。
【請求項２】
請求項１に記載の疲労寿命の改善方法であって、
当該改善方法は、前記ピーニング処理を前記止まり穴の側面と前記鋼部材の表面との境界に施すステップを含む、疲労寿命の改善方法。
【請求項３】
請求項２に記載の疲労寿命の改善方法であって、
前記ピーニング処理を前記止まり穴の側面と前記鋼部材の表面との境界に施すステップでは、前記止まり穴の側面と前記鋼部材の表面との境界をテーパー状に変形させる、疲労寿命の改善方法。
【請求項４】
請求項１〜３のいずれか１項に記載の疲労寿命の改善方法であって、
前記ピーニング処理では、直径が前記止まり穴の直径の９８％以下であり、かつ、先端の曲率半径が前記ピンの直径の３００％以下であるピンを用いる、疲労寿命の改善方法。
【請求項５】
請求項１〜４のいずれか１項に記載の疲労寿命の改善方法であって、
前記止まり穴の直径が０．５〜６ｍｍであり、前記止まり穴の深さが０．６〜５．５ｍｍである、疲労寿命の改善方法。
【請求項６】
鋼部材を備える構造物の製造方法であって、
前記鋼部材には、穿孔法による残留応力測定のために止まり穴が開けられ、
当該製造方法は、前記残留応力測定を行った後に、ピンで打撃するピーニング処理を前記止まり穴の底面に施すステップを含み、
前記ピーニング処理を前記止まり穴の底面に施すステップでは、前記止まり穴の底面に位置する部位を深さ方向とともに前記止まり穴の中心側から外側に押し込むことによって、前記底面の形状を平面状から凹状の曲面に変形させるとともに、前記止まり穴の側面と前記底面との境界の角を丸くする、構造物の製造方法。
【請求項７】
請求項６に記載の構造物の製造方法であって、
当該製造方法は、前記ピーニング処理を前記止まり穴の側面と前記鋼部材の表面との境界に施すステップを含む、構造物の製造方法。
【請求項８】
請求項７に記載の構造物の製造方法であって、
前記ピーニング処理を前記止まり穴の側面と前記鋼部材の表面との境界に施すステップでは、前記止まり穴の側面と前記鋼部材の表面との境界をテーパー状に変形させる、構造物の製造方法。
【請求項９】
請求項６〜８のいずれか１項に記載の構造物の製造方法であって、
前記ピーニング処理では、直径が前記止まり穴の直径の９８％以下であり、かつ、先端の曲率半径が前記ピンの直径の３００％以下であるピンを用いる、構造物の製造方法。
【請求項１０】
請求項６〜９のいずれか１項に記載の構造物の製造方法であって、
前記止まり穴の直径が０．５〜６ｍｍであり、前記止まり穴の深さが０．６〜５．５ｍｍである、構造物の製造方法。
【発明の詳細な説明】
【技術分野】
【０００１】
本発明は、穿孔法による残留応力測定のために止まり穴が開けられた構造物の疲労寿命を改善する方法に関する。また、その疲労寿命の改善方法を用いる構造物の製造方法に関する。
【背景技術】
【０００２】
橋梁、船舶または建設機械等といった構造物は、鋼部材を備える。その鋼部材の溶接部に、残留応力に起因した疲労損傷（例えば疲労き裂）が発生しやすい。疲労損傷を防止するには、疲労損傷のメカニズムを解明することや、構造物の耐用年数（疲労寿命）を正確に把握して残存期間を算出することが重要である。このため、鋼部材の深さ方向の残留応力を測定して評価することの必要性が増加している。深さ方向の残留応力の測定方法として、中性子回折法、完全破壊法および穿孔法等がある。
【０００３】
中性子回折法では、被測定材が放射化されるので、中性子回折法を実用される構造物に適用するのは困難である。また、完全破壊法は、例えば切断法が該当し、被測定材が切断等によって破壊される。このため、完全破壊法も、実用される構造物に適用するのは困難である。
【０００４】
穿孔法は、ＡＳＴＭ  Ｅ８３７に規定され、例えば、以下の手順によって行うことができる。
（１）直径が２〜１１ｍｍ程度であるひずみゲージを鋼部材の表面に配置する。そのひずみゲージは、３方向のひずみを測定できる。
（２）直径が０．５〜６ｍｍ程度である止まり穴をひずみゲージの中心に開け、それに伴って開放されたひずみをひずみゲージで測定する。止まり穴の深さは、ひずみゲージの直径の３０〜５０％程度である。
（３）上記（２）で測定されたひずみを用い、残留応力を算出する。
【０００５】
ＡＳＴＭ  Ｅ８３７によれば、穴開けにより、すなわち、測定後も残存する止まり穴により、被測定材に損傷が与えられるとしている。このため、被測定材のうちで消耗する部位、または、実用性に影響を及ぼさない部位に限って穿孔法による残留応力測定を適用すべきとしている。
【０００６】
構造物の疲労寿命を改善する方法は、例えば特許第４４４１６４１号（以下、「特許文献１」という）および特許第５４４１１１４号（以下、「特許文献２」という）に記載される。特許文献１には、構造物が備える鋼材の平板部または曲板部に発生した非貫通の疲労き裂を補修する方法が記載される。その方法では、疲労き裂の少なくとも片側にピーニング処理を施すことにより、疲労き裂の開口部を閉じてき裂接触面を形成する。その後、疲労き裂の直上にピーニング処理を施すことにより、き裂接触面の接触面積および接触圧力のいずれか一方または両方を増加させる。これにより、疲労き裂が開口しにくくなる、あるいはき裂開口幅が広がりにくくなり、その結果、鋼構造物の疲労寿命の延命化が可能としている。
【０００７】
特許文献２には、構造物が備える鋼板の表面から裏面まで貫通した疲労き裂を補修する方法が記載される。その方法では、鋼板の表面側からピーニング処理を疲労き裂の少なくとも片側に施すことにより、疲労き裂の表面側の開口部を閉じる。その後、鋼板の裏面側からピーニング処理を疲労き裂の少なくとも片側に施すことにより、疲労き裂の裏面側の開口部を閉じる。これにより、鋼板の表面および裏面で、疲労き裂が開口しにくくなる、あるいはき裂開口幅が広がりにくくなり、その結果、鋼構造物の疲労寿命の延命化が可能としている。
【先行技術文献】
【特許文献】
【０００８】
【特許文献１】特許第４４４１６４１号
【特許文献２】特許第５４４１１１４号
【発明の概要】
【発明が解決しようとする課題】
【０００９】
前述の通り、構造物が備える鋼部材の残留応力を測定して評価することの必要性が増加している。また、穿孔法による残留応力測定は、穴開け（止まり穴）によって被測定材に損傷が与えられるので、被測定材のうちで消耗する部位、および、実用性に影響を及ぼさない部位に限られていた。このため、例えば、大型の構造物が備える鋼部材の応力集中部または小型の構造物が備える鋼部材について、穿孔法による残留応力測定を行うことは、現実的でなかった。
【００１０】
前述の特許文献１および２では、構造物に発生する疲労き裂について、ピーニング処理を施して開口部を閉じる。これにより、疲労寿命を延命化する。しかしながら、穿孔法による残留応力測定に用いられた止まり穴の形状は、疲労き裂と異なるので、特許文献１および２に記載の方法を適用できない。
【００１１】
本発明の目的は、穿孔法による残留応力測定のための止まり穴に起因する疲労寿命の低下を抑制できる構造物の疲労寿命の改善方法および構造物の製造方法を提供することである。
【課題を解決するための手段】
【００１２】
本発明の一実施形態による疲労寿命の改善方法は、穿孔法による残留応力測定のために止まり穴が開けられた鋼部材を備える構造物の疲労寿命を改善する方法であって、当該改善方法は、ピンで打撃するピーニング処理を前記止まり穴の底面に施すステップを含む。
【００１３】
前記改善方法は、前記ピーニング処理を前記止まり穴の側面と前記鋼部材の表面との境界に施すステップを含むのが好ましい。
【００１４】
本発明の一実施形態による構造物の製造方法は、鋼部材を備える構造物を対象とし、その前記鋼部材には、穿孔法による残留応力測定のために止まり穴が開けられる。当該製造方法は、ピンで打撃するピーニング処理を前記止まり穴の底面に施すステップを含む。
【００１５】
当該製造方法は、前記ピーニング処理を前記止まり穴の側面と前記鋼部材の表面との境界に施すステップを含むのが好ましい。
【００１６】
本実施形態の疲労寿命の改善方法および構造物の製造方法において、前記ピーニング処理を前記止まり穴の底面に施すステップでは、前記止まり穴の底面に位置する部位を深さ方向とともに前記止まり穴の中心側から外側に押し込む形態を採用できる。
【００１７】
本実施形態の疲労寿命の改善方法および構造物の製造方法における前記ピーニング処理では、直径が前記止まり穴の直径の９８％以下であり、かつ、先端の曲率半径が前記ピンの直径の３００％以下であるピンを用いるのが好ましい。
【発明の効果】
【００１８】
本発明の疲労寿命の改善方法および構造物の製造方法は、ピンで打撃するピーニング処理を止まり穴の底面に施す。これにより、止まり穴の底面の周辺に圧縮の残留応力が付与され、疲労寿命の低下を抑制できる。また、止まり穴の側面と底面の境界の形状が丸くなり、応力集中が低減される。これによっても、疲労寿命の低下を抑制できる。
【図面の簡単な説明】
【００１９】
【図１Ａ】図１Ａは、本実施形態の疲労寿命の改善方法によるフロー例におけるピーニング処理前を模式的に示す断面図である。
【図１Ｂ】図１Ｂは、本実施形態の疲労寿命の改善方法によるフロー例における止まり穴の底面へのピーニング処理後を模式的に示す断面図である。
【図１Ｃ】図１Ｃは、本実施形態の疲労寿命の改善方法によるフロー例における止まり穴の側面と鋼部材の表面との境界へのピーニング処理後を模式的に示す断面図である。
【図２】図２は、ピンの形状例を示す模式図である。
【図３】図３は、試験片の形状を模式的に示す正面図である。
【図４Ａ】図４Ａは、比較例１の止まり穴を撮像した写真である。
【図４Ｂ】図４Ｂは、比較例１における止まり穴の中心からの距離と高さの関係を示すグラフである。
【図５Ａ】図５Ａは、本発明例１の止まり穴を撮像した写真である。
【図５Ｂ】図５Ｂは、本発明例１における止まり穴の中心からの距離と高さの関係を示すグラフである。
【図６Ａ】図６Ａは、本発明例２の止まり穴を撮像した写真である。
【図６Ｂ】図６Ｂは、本発明例２における止まり穴の中心からの距離と高さの関係を示すグラフである。
【図７】図７は、穴の中心からの距離と残留応力の関係を示す図である。
【図８】図８は、疲労寿命を示す図である。
【図９Ａ】図９Ａは、試験片の破断の起点を模式的に示す正面図である。
【図９Ｂ】図９Ｂは、図９ＡのIXＢ−IXＢ断面図である。
【発明を実施するための形態】
【００２０】
本発明の疲労寿命の改善方法および構造物の製造方法の一実施形態ついて、図面を参照しながら、以下に説明する。
【００２１】
［疲労寿命の改善方法］
図１Ａ〜図１Ｃは、本実施形態の疲労寿命の改善方法によるフロー例を模式的に示す断面図である。これらの図のうち、図１Ａはピーニング処理前、図１Ｂは止まり穴の底面へのピーニング処理後、図１Ｃは止まり穴の側面と鋼部材の表面との境界へのピーニング処理後をそれぞれ示す。図１Ａ〜図１Ｃには、構造物が備える鋼部材１０の一部を示す。
【００２２】
鋼部材１０には、図１Ａに示すように、穿孔法による残留応力測定のために止まり穴１１が開けられる。止まり穴１１は、円筒状の側面１１ｂと、平面状の底面１１ａとを有する。止まり穴の側面１１ｂと鋼部材の表面１０ａとの境界１１ｄ、および、止まり穴の側面１１ｂと底面１１ａとの境界１１ｃは、いずれも角状である。本実施形態の疲労寿命の改善方法は、止まり穴１１が開けられた鋼部材１０を備える構造物を対象とする。その構造物は、例えば、実用される構造物とすることができ、より具体的には、橋梁、船舶または建設機械等とすることができる。
【００２３】
本実施形態の疲労寿命の改善方法は、ピンで打撃するピーニング処理を止まり穴の底面１１ａに施す。ピーニング処理を止まり穴の底面１１ａに施すことにより、止まり穴の底面１１ａに位置する部位（底面１１ａから深さ方向に沿って広がる部分、図１Ａの底面１１ａと二点鎖線で囲む領域参照）が、深さ方向（図１Ｂの破線矢印参照）とともに止まり穴の中心側から外側（図１Ｂの実線矢印参照）に押し込まれる。その結果、止まり穴の底面１１ａの周辺（底面１１ａから深さ方向および径方向に沿って広がる部分、図１Ｂの二点鎖線で囲む領域参照）に圧縮の残留応力が付与される。また、止まり穴の底面１１ａの形状が、図１Ｂに示すように、平面状から凹状の曲面に変形する。これに伴い、止まり穴の側面１１ｂと底面１１ａとの境界１１ｃは、角がなくなって丸くなる。
【００２４】
このようにピーニング処理を止まり穴の底面１１ａに施せば、止まり穴の底面１１ａの周辺に圧縮の残留応力が付与されることから、疲労寿命が改善される。ここで、止まり穴の側面１１ｂと底面１１ａとの境界１１ｃが角状であれば、荷重が鋼部材１０に付与された際に応力集中が境界１１ｃの周辺に発生する。ピーニング処理によって止まり穴の側面１１ｂと底面１１ａとの境界１１ｃで角がなくなるので、境界１１ｃの周辺の応力集中が低減される。これによっても、疲労寿命が改善される。
【００２５】
このため、本実施形態の疲労寿命の改善方法は、穿孔法による残留応力測定のための止まり穴に起因する疲労寿命の低下を抑制できる。したがって、穿孔法による残留応力測定の適用範囲を広げることができる。例えば、消耗することなく、実用性に影響を及ぼす部位であっても、穿孔法による残留応力測定を行うことが可能となる。より具体的には、大型の構造物が備える鋼部材の応力集中部および小型の構造物が備える鋼部材について、穿孔法による残留応力測定を行うことが可能となる。
【００２６】
ピンで打撃するピーニング処理を止まり穴の側面１１ｂと鋼部材の表面１０ａとの境界１１ｄにも施すのが好ましい。ピーニング処理を止まり穴の側面１１ｂと鋼部材の表面１０ａとの境界１１ｄに施すことにより、境界１１ｄの周辺に圧縮の残留応力が付与される。これに伴い、境界１１ｄで角がなくなり、面取りを施したような形状、すなわち、テーパー状になる（図１Ｃ参照）。あるいは、境界１１ｄが、ラウンド面となる。加えて、止まり穴の側面１１ｂが傾斜してテーパー状となる。
【００２７】
このようにピーニング処理を止まり穴の側面１１ｂと鋼部材の表面１０ａとの境界１１ｄに施せば、境界１１ｄの周辺に圧縮の残留応力が付与されることから、疲労寿命がさらに改善される。ここで、止まり穴の側面１１ｂと鋼部材の表面１０ａとの境界１１ｄが角状であれば、荷重が鋼部材１０に付与された際に境界１１ｄの周辺で応力集中が発生する。ピーニング処理によって止まり穴の側面１１ｂと鋼部材の表面１０ａとの境界１１ｄで角がなくなるので、その応力集中が低減する。これによっても、疲労寿命がさらに改善される。
【００２８】
ピンで打撃するピーニング処理は、単一のピンで打撃する方式に限定されず、複数のピンで打撃する方式を採用してもよい。複数のピンで打撃する方式では、例えば、複数のピンをそれぞれ独立して振動させ、それらのピンを止まり穴に押し当てる。これにより、止まり穴の側面１１ｂと鋼部材の表面１０ａとの境界１１ｄがピンで打撃され、境界１１ｄで角がなくなる。それに伴い、一部のピンの先端が止まり穴の底面１１ａに到達し、ピーニング処理が止まり穴の底面１１ａにも施される。
【００２９】
ピンの振動は、６０Ｈｚ以上であるのが好ましく、２０ｋＨｚ以上であるのがより好ましい。周波数が高くなるほど、処理時間当たりのピーニング回数が増え、処理時間を短縮でき、効率的にピーニング処理を施すことができるためである。なお、２０ｋＨｚ以上で振動するピンで打撃するピーニング処理は、ＵＩＴ（超音波衝撃処理）とも呼ばれる。ＵＩＴの処理装置では、周波数の上限は特に制限はなく、機器の仕様に応じて適宜決めればよく、上限の一例として５０ｋＨｚとしてもよい。
【００３０】
ピーニング処理を施せる限り、ピンの駆動方式に特に制限はない。例えば、磁歪振動子またはピエゾ圧電素子を用いてピンを振動させてもよい。また、空気圧や電動で振動を発生させる各種ハンマー機構を用いてもよい。
【００３１】
ピーニング処理では、一般的な形状のピンを用いることができ、例えば、後述の図２に示す形状のピンを用いることができる。
【００３２】
図２は、ピンの形状例を示す模式図である。図２に示すピン２０では、側面２０ａが円筒面であり、先端が所定の曲率半径を有する凸状の曲面である。このように先端２０ｂに丸みを有するピン２０をピーニング処理で用いることができる。
【００３３】
止まり穴の底面を打撃するので、ピンの直径Ｄ２（ｍｍ、図２参照）は止まり穴の直径Ｄ１（ｍｍ、図１Ａ参照）より小さくする。止まり穴の直径Ｄ１（ｍｍ）とピンの直径Ｄ２（ｍｍ）の差が小さいと、ピーニング処理の際に止まり穴の側面とピンが接触し、ピンの振動を阻害するおそれがある。このため、ピンの直径Ｄ２（ｍｍ）が、止まり穴の直径Ｄ１（ｍｍ）の９８％以下であるのが好ましい。すなわち、Ｄ２／Ｄ１が９８％以下であるのが好ましい。一方、ピーニング処理に要する時間を削減する観点から、ピンの直径Ｄ２（ｍｍ）が、止まり穴の直径Ｄ１（ｍｍ）の５０％以上であるのが好ましい。
【００３４】
ピンの先端２０ｂの曲率半径Ｒｐが大きすぎると、ピーニング処理によって止まり穴の底面が、凹状の曲面となるが、その曲面の曲率半径も大きくなることから、平面に近い形状となる。ピンの先端２０ｂの曲率半径Ｒｐが小さいほど、止まり穴の側面１１ｂと底面１１ａとの境界１１ｃにおける残留応力の集中が改善されるため、ピンの先端２０ｂの曲率半径Ｒｐは、ピンの直径Ｄ２（ｍｍ）の３００％以下であるのが好ましい。一方、ピンの先端２０ｂの曲率半径Ｒｐの下限は、ピンの直径Ｄ２（ｍｍ）から自ずと定まり、ピンの直径Ｄ２の５０％である。
【００３５】
ピンの先端２０ｂの曲率半径Ｒｐがピンの直径Ｄ２の５０％を超える場合（Ｒｐ／Ｄ２＞０．５である場合）、図２に示すように、ピンの側面２０ａと先端２０ｂの境界２０ｃが不連続となる。この場合、ピーニング処理によって止まり穴の底面に微小な凹凸が形成されやすくなる。これを防止してピーニング処理後の止まり穴の底面形状をなだらかにするため、ピンの側面２０ａと先端２０ｂの境界２０ｃをラウンド形状とするのが好ましい。
【００３６】
ピンの側面２０ａと先端２０ｂの境界２０ｃをラウンド形状とする場合、その境界２０ｃのラウンド形状の曲率半径は、０．１ｍｍ以上とするのが好ましい。これは、境界２０ｃのラウンド形状の曲率半径を０．１ｍｍ未満とするのが、技術的に困難なことによる。一方、その曲率半径の上限は、ピンの直径Ｄ２（ｍｍ）から自ずと定まり、ピンの直径Ｄ２の５０％である。
【００３７】
止まり穴の底面１１ａ、および、止まり穴の側面１１ｂと鋼部材の表面１０ａとの境界１１ｄの両方にピーニング処理を施す場合、順序に特に制限はない。すなわち、図１Ａ〜図１Ｃに示すように、止まり穴の底面１１ａにピーニング処理を施した後、止まり穴の側面１１ｂと鋼部材の表面１０ａとの境界１１ｄにピーニング処理を施してもよい。あるいは、止まり穴の側面１１ｂと鋼部材の表面１０ａとの境界１１ｄにピーニング処理を施した後、止まり穴の底面１１ａにピーニング処理を施してもよい。あるいは、前述の複数のピンで打撃する方式のように、止まり穴の側面１１ｂと鋼部材の表面１０ａとの境界１１ｄに処理を施しながら、止まり穴の底面１１ａに処理を施してもよい。
【００３８】
ピーニング処理の条件（例えば、振動の周波数、振幅および処理時間等）は、鋼部材の機械的性質および鋼部材（構造物）に繰り返し付与される荷重等に基づいて適宜設定できる。
【００３９】
止まり穴１１の直径Ｄ１が１．５ｍｍ以上であれば、止まり穴１１によって構造物に付与される損傷の度合が大きくなり、構造物の疲労寿命の低下が発生しやすい。この場合、本実施形態の疲労強度の改善方法を適用すれば、疲労寿命の低下を抑制する効果も増大する。したがって、止まり穴１１の直径Ｄ１は、１．５ｍｍ以上とするのが好ましい。一方、穿孔法による残留応力測定で開けられる止まり穴の直径は、最大で６ｍｍ程度である。このため、止まり穴１１の直径Ｄ１は、６ｍｍ以下とするのが好ましい。
【００４０】
［構造物の製造方法］
本実施形態の構造物の製造方法は、穿孔法による残留応力測定のために止まり穴が開けられた鋼部材を備える構造物を対象とする。その構造物は、例えば、実用される構造物とすることができ、より具体的には、橋梁、船舶または建設機械等とすることができる。
【００４１】
本実施形態の構造物の製造方法は、上述の疲労寿命の改善方法を鋼部材の止まり穴に適用することにより、構造物を得る。具体的には、上述の疲労寿命の改善方法と同様のピーニング処理を止まり穴の底面に施す。これにより、止まり穴の底面に位置する部位を深さ方向とともに止まり穴の中心側から外側に押し込む。このため、穿孔法による残留応力測定に用いた止まり穴に起因する疲労寿命の低下を抑制できることから、得られる構造物の疲労寿命の低下を抑制できる。
【００４２】
本実施形態の構造物の製造方法では、上述の疲労寿命の改善方法と同様に、ピーニング処理を止まり穴の側面と鋼部材の表面との境界に施すのが好ましい。本実施形態の構造物の製造方法では、ピーニング処理の方式、ピンの形状、ピーニング処理の順序およびピーニング処理の条件等について、上述の疲労寿命の改善方法と同様の形態を採用できる。
【００４３】
本実施形態の構造物の製造方法は、ピーニング処理を施すステップの前に、穿孔法による残留応力測定のために止まり穴が開けられた鋼部材を備える構造物を準備するステップを追加してもよい。すなわち、構造物が備える鋼部材に、穿孔法による残留応力測定のための止まり穴を開けるステップを追加してもよい。
【実施例】
【００４４】
本発明の効果を確認するため、穿孔法による残留応力測定のための止まり穴を試験片に開けた後、止まり穴にピーニング処理を施し、その後、試験片を疲労試験に供した。
【００４５】
［試験方法］
図３は、試験片の形状を模式的に示す正面図である。図３に示す試験片３０は、板状であり、長手方向の中央に幅Ｗ２が一定である平行部３３と、長手方向の両端に幅Ｗ１が一定である保持部３４と、平行部３３と保持部３４とを繋ぐ肩部３５と、を有する。平行部３３の長手方向の中央に穿孔法による残留応力測定のために止まり穴３１を開けた。保持部３４には、試験機に固定するために複数の貫通穴３２を設けた。また、肩部３５の側面は、所定の半径Ｒ１のラウンド面とした。
【００４６】
試験片３０の寸法は、以下の通りとした。
試験片の長さＬ１：３１０ｍｍ
平行部の長さＬ２：６０ｍｍ
保持部の幅Ｗ１：９０ｍｍ
平行部の幅Ｗ２：６０ｍｍ
試験片の板厚：１２ｍｍ
肩部の半径Ｒ１：１５０ｍｍ
貫通穴の直径：１６ｍｍ
【００４７】
試験片３０の材質は、以下の通りとした。
鋼種：高張力鋼
グレード：日本海事協会のＮＫ規格のＫＡ３２
降伏応力ＹＳ：３５４ＭＰａ
引張強さＴＳ：４８７ＭＰａ
【００４８】
穿孔法による残留応力測定のための止まり穴３１の寸法は、以下の通りとした。
直径Ｄ１：３．２ｍｍ
深さ：２．０ｍｍ
【００４９】
本発明例１では、試験片の止まり穴３１の底面にピーニング処理を施した後、試験片３０を疲労試験に供した。本発明例２では、試験片の止まり穴３１の底面にピーニング処理を施した後、止まり穴の側面と試験片の表面との境界にピーニング処理を施し、その後、試験片３０を疲労試験に供した。比較例１では、試験片の止まり穴３１にピーニング処理を施すことなく、試験片３０を疲労試験に供した。
【００５０】
ピーニング処理では、前記図２に示す形状のピンを用いた。ピーニングの条件は、以下の通りとした。
処理方法：ＵＩＴ
ピンの直径Ｄ２：３ｍｍ
ピンの先端の曲率半径Ｒｐ：３ｍｍ
振動周波数：２７ｋＨｚ
【００５１】
ピーニング処理後、止まり穴３１の形状を、シリコン系歯科用印象材を用いて計測した。また、止まり穴３１の周辺の残留応力を、Ｘ線回折法によって測定した。残留応力の測定は、試験片の長手方向に沿って行った。その際、Ｘ線源はＣｒ−Ｋα線、コリメータ径は１ｍｍとした。
【００５２】
疲労試験では、以下の条件で繰り返し応力を試験片に付与した。
最大応力σmax：３３０ＭＰａ
応力比Ｒ：０．１
周波数：３Ｈｚ
【００５３】
［止まり穴の形状］
図４Ａおよび図４Ｂは、比較例１の止まり穴の形状を示す図である。これらの図のうち、図４Ａは止まり穴を撮像した写真、図４Ｂは、止まり穴の中心からの距離と高さの関係を示すグラフである。比較例１の止まり穴３１には、ピーニング処理が施されていないので、図４Ａおよび図４Ｂに示す止まり穴３１の形状は、穿孔法による残留応力測定の際の穴開けによって形成された形状である。
【００５４】
図５Ａおよび図５Ｂは、本発明例１の止まり穴の形状を示す図である。これらの図のうち、図５Ａは止まり穴を撮像した写真、図５Ｂは、止まり穴の中心からの距離と高さの関係を示すグラフである。本発明例１では、止まり穴３１の底面のみにピーニング処理を施した。その結果、ピンの先端の形状が止まり穴３１の底面に転写され、止まり穴３１の底面の形状が平面状から凹状の曲面に変形した。これに伴い、止まり穴の側面と底面との境界は、角がなくなって丸くなった。また、止まり穴の側面と試験片の表面の境界周辺において、試験片の表面が盛り上がり、バリが形成された。
【００５５】
図６Ａおよび図６Ｂは、本発明例２の止まり穴の形状を示す図である。これらの図のうち、図６Ａは止まり穴を撮像した写真、図６Ｂは、止まり穴の中心からの距離と高さの関係を示すグラフである。本発明例２では、止まり穴３１の底面にピーニング処理を施した後、止まり穴の側面と試験片の表面との境界にピーニング処理を施した。その結果、ピンの先端の形状が止まり穴３１の底面に転写され、止まり穴３１の底面の形状が平面状から凹状の曲面に変形した。止まり穴の側面と試験片の表面との境界で角がなくなり、テーパー状に変形した。加えて、止まり穴の側面が傾斜してテーパー状となった。
【００５６】
［残留応力の測定結果］
図７は、穴の中心からの距離と残留応力の関係を示す図である。図７は、ピーニング処理の前後の残留応力の測定結果を示す図である。図７より、比較例１の試験片の表面には、引張の残留応力が発生していた。本発明例１では、試験片のうちの止まり穴の周辺で残留応力が減少した。本発明例２では、ピーニング処理を施した範囲内（ピーニング処理の際にピンによって直接打撃された範囲内）で圧縮の残留応力が発生した。
【００５７】
［疲労試験の結果］
図８は、疲労寿命を示す図である。図８より、比較例１では、疲労寿命が３×１０5回程度であった。これに対し、本発明例１では、疲労寿命が６０％程度改善した。また、本発明例２では、疲労寿命が１００％程度改善した。
【００５８】
図９Ａおよび図９Ｂは、試験片の破断の起点を示す模式図である。これらの図のうち、図９Ａは、正面図、図９Ｂは、IXＢ−IXＢ断面図である。比較例１では、試験片３０が、Ａ１矢印で指し示す位置を起点に破断した。すなわち、試験片３０が、止まり穴３１の底面と側面の境界を起点に破断した。
【００５９】
これに対し、本発明例１では、試験片３０が、Ａ２矢印で指し示す位置を起点に破断した。すなわち、試験片３０が、止まり穴３１の側面と試験片３０の表面の境界を起点に破断した。このため、止まり穴３１の底面にピーニング処理を施せば、止まり穴３１の底面と側面の境界（Ａ１矢印参照）での応力集中を抑制できることが明らかになった。
【００６０】
また、本発明例２では、試験片３０が、Ａ３矢印で指し示す位置を起点に破断した。すなわち、試験片３０が、止まり穴３１およびその周辺を起点とすることなく、平行部３３と肩部３５の境界を起点に破断した。このため、止まり穴３１の底面とともに、止まり穴３１の側面と試験片３０の表面との境界にピーニング処理を施せば、止まり穴３１に起因する疲労寿命の低下を抑制できることが明らかになった。
【産業上の利用可能性】
【００６１】
本発明の疲労寿命の改善方法および構造物の製造方法は、疲労寿命の低下を抑制できる。このような本発明を用いれば、穿孔法による残留応力測定の適用範囲を拡大でき、疲労損傷の防止に大きく寄与できる。
【符号の説明】
【００６２】
１０：鋼部材、  １０ａ：鋼部材の表面、
１１：穿孔法による残留応力測定のための止まり穴、  １１ａ：底面、
１１ｂ：側面、  １１ｃ：側面と底面の境界、
１１ｄ：側面と鋼部材の表面との境界、
２０：ピン、  ２０ａ：側面、  ２０ｂ：先端、
３０：試験片、  ３１：穿孔法による残留応力測定のための止まり穴、
３２：貫通穴、  ３３：平行部、  ３４：保持部、  ３５：肩部
【図１Ａ】
0006798111.tif 000002
【図１Ｂ】
0006798111.tif 000003
【図１Ｃ】
0006798111.tif 000004
【図２】
0006798111.tif 000005
【図３】
0006798111.tif 000006
【図４Ａ】
0006798111.tif 000007
【図４Ｂ】
0006798111.tif 000008
【図５Ａ】
0006798111.tif 000009
【図５Ｂ】
0006798111.tif 000010
【図６Ａ】
0006798111.tif 000011
【図６Ｂ】
0006798111.tif 000012
【図７】
0006798111.tif 000013
【図８】
0006798111.tif 000014
【図９Ａ】
0006798111.tif 000015
【図９Ｂ】
0006798111.tif 000016